상술 한 본 발명 의 목적 을 달성 하 기 위한 본 발명 의 실시 예 들 에 따르 면 , 고체 산화물 연료 전지용 전해질 을 제조 하 기 위한 이트리아 안정 화 된 지르 코니아 파우더 형성 방법 은 공침 법 을 이용 하 여 나노 사이즈 로 형성 된다 . 즉 , 이트리아 안정 화 된 지르 코니아 파우더 형성 방법 은 , 옥시염 화 지르코늄 ( ZrOCl 2 ) 과 염화 이트륨 무수물 ( YCl 3 ) 을 증류수 에 혼합 한다 . 그리고 , 상기 와 같이 혼합 된 제 1 혼합액 침전제 를 투입 하 여 혼합 시킴 으로써 침전 반응 을 발생 시킨다 . 상기 침전물 이 형성 된 제 2 혼 합 액 에서 상기 침전물 을 회수 하 기 위해 상기 침전물 을 여과 시킨다 . 상기 여과 단계 는 거름종이 를 이용 하 여 상기 제 2 혼합액 으로부터 침전물 을 회수 한다 . 그리고 , 회수 된 침전물 을 소정 의 온도 로 가열 하 여 건조 시킨다 . 마지막 으로 상기 건조 된 침전물 을 열처리 함 으로써 이트리아 안정 화 된 지르 코니아 ( Yttria Stabilized ZrO 2 , YSZ ) 파우더 를 획득 할 수 있 다 .